(57)【特許請求の範囲】
【請求項１】
ペルオキシドと酸化還元系を形成するのに適切な、前記促進剤溶液がさらなる使用および硬化性樹脂への添加まで貯蔵することができる、硬化性樹脂の硬化速度を加速する促進剤溶液であって、
Ｃｕ（Ｉ）化合物と、コバルトおよびチタンから選択される遷移金属と、リン含有化合物と、窒素含有塩基と、ヒドロキシ官能性溶媒とを含む、促進剤溶液。
【請求項２】
前記リン含有化合物が、ジアルキルホスフェートである、請求項１に記載の促進剤溶液。
【請求項３】
アルカリもしくはアルカリ土類金属化合物および／または１，３−ジケトンをさらに含む、請求項１から２のいずれか一項に記載の促進剤溶液。
【請求項４】
硬化性樹脂と、Ｃｕ（Ｉ）化合物と、コバルトおよびチタンから選択される遷移金属と、リン含有化合物と、窒素含有塩基と、ヒドロキシ官能性溶媒とを含む、予め促進された樹脂組成物。
【請求項５】
前記リン含有化合物が、ジアルキルホスフェートである、請求項４に記載の予め促進された樹脂組成物。
【請求項６】
アルカリもしくはアルカリ土類金属化合物および／または１，３−ジケトンをさらに含む、請求項４または５に記載の予め促進された樹脂組成物。
【請求項７】
第一の成分と第二の成分とを含む二成分組成物であって、前記第一の成分が請求項４から６のいずれか一項に記載の予め促進された樹脂組成物を含み、前記第二の成分がペルオキシドを含む、二成分組成物。
【請求項８】
前記ペルオキシドが、有機ヒドロペルオキシド、ケトンペルオキシド、ペルオキシカーボネートおよびペルオキシエステルからなる群から選択される、請求項７に記載の二成分組成物。
【発明の詳細な説明】
【技術分野】
【０００１】
本発明は、ペルオキシドと酸化還元系を形成するのに適切な促進剤溶液、不飽和ポリエステル樹脂またはビニルエステル樹脂を含む予め促進された（pre-accelerated）樹脂組成物、および前記予め促進された樹脂組成物を含む二成分組成物に関する。
【背景技術】
【０００２】
酸化還元系は、樹脂硬化に適用され得る。従来の酸化還元系は、酸化剤（例えば、ペルオキシド）および可溶性遷移金属イオンを促進剤として含む。促進剤は、より低い温度で酸化剤の活性を増大させ、その結果として、硬化速度を加速する働きをする。
【０００３】
促進剤系は、硬化される樹脂に様々な手法で添加され得る。１つの方法は、ペルオキシドを添加する前に樹脂への個々の促進剤原料の添加を伴うものである。これは、ペルオキシド添加の直前、またはその数日もしくは数週間前に為され得る。後者の事例において、本発明者らは、樹脂および促進剤原料を含み、さらなる使用およびペルオキシドによる硬化まで貯蔵することができる、予め促進された樹脂組成物に言及する。もう１つの方法は、さらなる使用および樹脂への添加までその溶液を貯蔵することができる、促進剤原料を含有する促進剤溶液の予調製を伴うものである。予め促進された樹脂は、促進剤系の個々の原料を樹脂に添加することによって、または混和したこれらの原料を促進剤溶液の形態で添加することによってのいずれかで調製できる。
【０００４】
典型的な促進剤系は、遷移金属塩または錯体を含む。この目的のために最も頻繁に使用される遷移金属は、コバルトである。しかしながら、法律制定には、その毒性を考慮し、コバルトの量の低減が必要である。
【０００５】
最近の多くの特許公報は、Ｃｏフリーの促進剤系に関するものである。１つのそのような系は、Ｃｕ（Ｉ）およびＣｕ（ＩＩ）を含むＣｕに基づく系を開示している国際公開第２００８／１１９７８３号パンフレットにおいて見ることができる。
【０００６】
今や、そのようなＣｕベースの系の反応性は、Ｃｕ（Ｉ）、コバルトおよびチタンから選択される遷移金属ならびにリン含有化合物の併用によって改善され得ることが分かっている。さらに、この組み合わせは、予め促進された樹脂の調製を低ゲル・タイム・ドリフトで可能にすることが分かっている。ゲル・タイム・ドリフトは、予め促進された樹脂の保存期間安定性を反映するものである。ゲル・タイム・ドリフトは、その製造時に測定された元のゲルタイムと比較した、樹脂の測定されたゲルタイムにおける変化として定義される。ゲル・タイム・ドリフトは、典型的には、樹脂のゲルタイムにおける漸進的増大に関連し、経時的な促進剤の活性の損失に起因する。
【先行技術文献】
【特許文献】
【０００７】
【特許文献１】国際公開第２００８／１１９７８３号パンフレット
【発明の概要】
【発明が解決しようとする課題】
【０００８】
したがって、本発明は、ペルオキシドと酸化還元系を形成するのに適切な促進剤溶液であって、Ｃｕ（Ｉ）化合物と、コバルトおよびチタンから選択される遷移金属と、リン含有化合物と、窒素含有塩基と、ヒドロキシ官能性溶媒とを含む促進剤溶液に関する。
コバルト化合物は、使用され得る量が少ないため、法規制および毒性の問題をもたらすことなく、第二の遷移金属（反応性ブースター（reactivity booster））として使用され得る。
【課題を解決するための手段】
【０００９】
本発明は、Ｃｕ（Ｉ）化合物と、コバルトおよびチタンから選択される遷移金属と、リン含有化合物と、窒素含有塩基と、ヒドロキシ官能性溶媒とを含む、予め促進された樹脂組成物にも関する。
【００１０】
本発明は、第一の成分と第二の成分とを含む二成分組成物であって、第一の成分が上記で定義された通りの予め促進された樹脂組成物を含み、第二の成分がペルオキシドを含む二成分組成物にさらに関する。
適切なＣｕ（Ｉ）化合物は、Ｃｕ（Ｉ）ハライド、ニトレート、サルフェート、カルボキシレート、ホスフェートおよびオキシドである。最も好ましいＣｕ（Ｉ）化合物は、Ｃｕ（Ｉ）クロライドである。
【発明を実施するための形態】
【００１１】
Ｃｕ（Ｉ）化合物は、好ましくは、促進剤溶液中に、金属として決定して、少なくとも５０ｍｍｏｌ／ｌ、より好ましくは少なくとも１００ｍｍｏｌ／ｌの量で存在する。該化合物は、好ましくは、促進剤溶液中に、５０００ｍｍｏｌ／ｌ未満、より好ましくは２５００ｍｍｏｌ／ｌ未満、最も好ましくは１０００ｍｍｏｌ／ｌ未満の量で存在する。
Ｃｕ（Ｉ）化合物は、好ましくは、予め促進された樹脂中に、金属として決定して、少なくとも１ｍｍｏｌ／ｋｇ樹脂、より好ましくは少なくとも２ｍｍｏｌ／ｋｇ樹脂の量で存在する。該化合物は、好ましくは、５０ｍｍｏｌ／ｋｇ樹脂以下、より好ましくは２５ｍｍｏｌ／ｋｇ樹脂以下、最も好ましくは１０ｍｍｏｌ／ｋｇ樹脂以下の量で存在する。
【００１２】
Ｃｕ（Ｉ）化合物に加えて、促進剤溶液または予め促進された樹脂は、コバルトおよびチタンからなる群から選択される別の遷移金属を含有する。
コバルトを、コバルトナフテネートまたはオクタノエート（２−エチルヘキサノエート）として溶液に添加することができる。
チタンを、チタン塩または錯体として溶液に添加することができる。適切な塩または錯体の例は、チタンイソプロポキシド、チタンビス（アンモニウムラクテート）ジヒドロキシド、チタンブトキシド、チタンｔｅｒｔ−ブトキシド、チタンブトキシド、チタンクロライド、チタンブロマイド、チタンジイソプロポキシドビス（アセチルアセトネート）、チタンジイソプロポキシドビス（２，２，６，６−テトラメチル−３，５−ヘプタンジオネート）、チタンエトキシド、チタン２−エチルヘキソイルオキシド、チタンメトキシド、チタンオキシアセチルアセトネート、チタンフタロシアニンジクロライド、チタンプロポキシド、チタン（テトラエタノールアミナト）イソプロポキシドおよびチタニルフタロシアニンである。
【００１３】
任意の原子価（ＩＩ〜ＩＶ）のチタンが使用され得る。
コバルトおよびチタンは、好ましくは、促進剤溶液中に、金属として決定して、少なくとも１０ｍｍｏｌ／ｌ、より好ましくは少なくとも２５ｍｍｏｌ／ｌの量で存在する。これは、好ましくは、促進剤溶液中に、１０００ｍｍｏｌ／ｌ未満、より好ましくは５００ｍｍｏｌ／ｌ未満、最も好ましくは２５０ｍｍｏｌ／ｌ未満の量で存在する。
コバルトおよびチタンは、好ましくは、予め促進された樹脂中に、金属として決定して、少なくとも０．０２ｍｍｏｌ／ｋｇ樹脂、より好ましくは少なくとも０．１０ｍｍｏｌ／ｋｇ樹脂、さらに一層好ましくは少なくとも０．２５ｍｍｏｌ／ｋｇ樹脂、最も好ましくは０．５０ｍｍｏｌ／ｋｇ樹脂の量で存在する。これは、好ましくは、１０ｍｍｏｌ／ｋｇ樹脂以下、より好ましくは５ｍｍｏｌ／ｋｇ樹脂以下、最も好ましくは２ｍｍｏｌ／ｋｇ樹脂以下の量で存在する。
【００１４】
Ｃｕ（Ｉ）：Ｔｉの重量比（金属重量に基づく）およびＣｕ（Ｉ）：Ｃｏの重量比（金属重量に基づく）は、好ましくは、３：１から２００：１までの範囲である。
【００１５】
リン含有化合物は、好ましくは有機リン含有化合物である。より好ましくは、有機リン含有化合物は、室温で液体である。最も好ましくは、式Ｐ（Ｒ）３またはＰ（Ｒ）３＝Ｏを持つリン含有化合物［式中、各Ｒは、水素、１から１０個の炭素原子を持つアルキルおよび１から１０個の炭素原子を持つアルコキシ基から独立に選択される］である。好ましくは、少なくとも２個のＲ基は、アルコキシ基のいずれかのアルキル基から選択される。適切なリン含有化合物の具体例は、ジエチルホスフェート、ジブチルホスフェート、トリブチルホスフェート、トリエチルホスフェート（ＴＥＰ）、ジブチルホスファイトおよびトリエチルホスフェートである。
【００１６】
促進剤溶液および予め促進された樹脂中に存在するのに適切な窒素含有塩基は、第三級アミン、例えばトリエチルアミン、ジメチルアニリン、ジエチルアニリンまたはＮ，Ｎ−ジメチル−ｐ−トルジン（toludine）（ＤＭＰＴ）、ポリアミン、例えば１，２−（ジメチルアミン）エタン、第二級アミン、例えばジエチルアミン、エトキシ化アミン、例えばトリエタノールアミン、ジメチルアミノエタノール、ジエタノールアミンまたはモノエタノールアミン、および芳香族アミン、例えばビピリジンである。
窒素含有塩基は、好ましくは、促進剤溶液中に５〜５０ｗｔ％の量で存在する。予促進剤（pre-accelerator）樹脂中においては、好ましくは、０．５〜１０ｇ／ｋｇ樹脂の量で存在する。
【００１７】
用語「ヒドロキシ官能性溶媒」は、式ＨＯ−（−ＣＨ２−Ｃ（Ｒ１）２−（ＣＨ２）ｍ−Ｏ−）ｎ−Ｒ２の化合物［式中、各Ｒ１は、水素、１から１０個の炭素原子を持つアルキル基および１から１０個の炭素原子を持つヒドロキシアルキル基からなる群から独立に選択され、ｎ＝１〜１０であり、ｍ＝０または１であり、かつ、Ｒ２は、水素、または１〜１０個の炭素原子を持つアルキル基である］を含む。最も好ましくは、各Ｒ１は、Ｈ、ＣＨ３およびＣＨ２ＯＨから独立に選択される。適切なヒドロキシ官能性溶媒の例は、グリコール、例えばジエチレングリコールモノブチルエーテル、エチレングリコール、ジエチレングリコール、ジプロピレングリコールおよびポリエチレングリコール、グリセロール、ならびにペンタエリスリトールである。
【００１８】
ヒドロキシ官能性溶媒は、好ましくは、促進剤溶液中に、１〜５０ｗｔ％、好ましくは５〜３０ｗｔ％の量で存在する。予促進剤樹脂中においては、好ましくは、０．１〜１００ｇ／ｋｇ樹脂、好ましくは０．５〜６０ｇ／ｋｇ樹脂の量で存在する。
【００１９】
本発明による促進剤溶液および予め促進された樹脂は、１つまたはそれ以上のプロモーター、水、還元剤、添加剤および／または充填剤を場合により含有し得る。
プロモーターには２つの重要な分類：金属炭酸塩および１，３−ジケトンがある。
１，３−ジケトンの例は、アセチルアセトン、ベンゾイルアセトンおよびジベンゾイルメタン、ならびにアセトアセテート、例えばジエチルアセトアセトアミド、ジメチルアセトアセトアミド、ジプロピルアセトアセトアミド、ジブチルアセトアセトアミド、メチルアセトアセテート、エチルアセトアセテート、プロピルアセトアセテートおよびブチルアセトアセテートである。
適切な金属炭酸塩の例は、アンモニウム、アルカリ金属およびアルカリ土類金属の、２−エチルヘキサノエート、オクタノエート、ノナノエート、ヘプタノエート、ネオデカノエートおよびナフテネートである。好ましいアルカリ金属はＫである。塩は、促進剤溶液または樹脂にそのまま添加してもよいし、インサイチュで形成してもよい。例えば、アルカリ金属２−エチルヘキサノエートは、溶液へのアルカリ金属ヒドロキシドおよび２−エチルヘキサン酸の添加後に、促進剤溶液中でインサイチュで調製され得る。
アセトアセテートは、特に好ましいプロモーターである。特に好ましいのは、ジエチルアセトアセトアミドである。
１つまたはそれ以上のプロモーターが促進剤溶液中に存在するならば、それらの量は、いずれも促進剤溶液の総重量に基づき、好ましくは少なくとも０．０１ｗｔ％、より好ましくは少なくとも０．１ｗｔ％、さらに一層好ましくは少なくとも１ｗｔ％、より好ましくは少なくとも１０ｗｔ％、最も好ましくは少なくとも２０ｗｔ％；好ましくは９０ｗｔ％以下、より好ましくは８０ｗｔ％以下、最も好ましくは７０ｗｔ％以下である。
【００２０】
本発明による促進剤溶液は、追加の有機化合物、例えば脂肪族炭化水素溶媒、芳香族炭化水素溶媒、およびアルデヒド、ケトン、エーテル、エステル、アルコール、ホスフェートまたはカルボン酸基を担持する溶媒をさらに含み得る。適切な溶媒の例は、脂肪族炭化水素溶媒、例えばホワイトスピリットおよび無臭ミネラルスピリット（ＯＭＳ）、芳香族炭化水素溶媒、例えばナフテンならびにナフテンおよびパラフィンの混合物、イソブタノール；ペンタノール；１，２−ジオキシム、Ｎ−メチルピロリジノン、Ｎ−エチルピロリジノン；ジメチルホルムアミド（ＤＭＦ）；ジメチルスルホキシド（ＤＭＳＯ）；２，２，４−トリメチルペンタンジオールジイソブチレート（ＴｘＩＢ）；エステル、例えばジブチルマレエート、ジブチルスクシネート、エチルアセテート、ブチルアセテート、ケトグルタル酸のモノおよびジエステル、ピルベート、ならびにアスコルビン酸のエステル、例えばアスコルビン酸パルミテート；アルデヒド；モノおよびジエステル、より具体的にはジエチルマロネートおよびスクシネート；１，２−ジケトン、具体的にはジアセチルおよびグリオキサル；ベンジルアルコール、ならびに脂肪アルコールである。
【００２１】
促進剤溶液および予め促進された樹脂は、還元剤をさらに含有し得る。還元剤の例は、アスコルビン酸、ナトリウムホルムアルデヒドスルホキシレート（ＳＦＳ）、還元糖、例えばグルコースおよびフルクトース、シュウ酸、ホスフィン、ホスファイト、有機または無機ニトライト、有機または無機スルファイト、有機または無機スルフィド、メルカプタン、およびアルデヒド、ならびにそれらの混合物である。本明細書においてその用語がＬ−アスコルビン酸およびＤ−イソアスコルビン酸を含むアスコルビン酸は、好ましい還元剤である。
還元剤が促進剤溶液中に存在するならば、０．１ｗｔ％超、好ましくは少なくとも１ｗｔ％、最も好ましくは少なくとも５％の量で存在する。還元剤は、いずれも促進剤溶液の総重量に基づき、３０ｗｔ％未満、より好ましくは２０ｗｔ％未満の量で存在する。
促進剤溶液は、水を場合により含み得る。存在するならば、溶液の水分含有量は、好ましくは少なくとも０．０１ｗｔ％、より好ましくは少なくとも０．１ｗｔ％である。水分含有量は、いずれも促進剤溶液の総重量に基づき、好ましくは５０ｗｔ％以下、より好ましくは４０ｗｔ％以下、より好ましくは２０ｗｔ％以下、さらに一層好ましくは１０ｗｔ％以下、最も好ましくは５ｗｔ％以下である。
促進剤溶液は、場合により中間加熱および／または混合工程を加え、原料を単純に混合することによって調製できる。
予め促進された樹脂は、種々の手法で：個々の原料を樹脂と混合することによって、または任意選択の単量体を含む樹脂を本発明による促進剤溶液と混合することによって調製できる。後者の方法が好ましい。
【００２２】
本発明による促進剤溶液を使用して硬化させるのに、かつ予め促進された樹脂組成物中に存在するのに適切な樹脂は、アルキド樹脂、不飽和ポリエステル（ＵＰ）樹脂、ビニルエステル樹脂、（メタ）アクリレート樹脂、ポリウレタン、エポキシ樹脂、およびそれらの混合物を含む。好ましい樹脂は、（メタ）アクリレート樹脂、ＵＰ樹脂およびビニルエステル樹脂である。本願の文脈において、用語「不飽和ポリエステル樹脂」および「ＵＰ樹脂」は、不飽和ポリエステル樹脂およびエチレン系不飽和単量体化合物の組み合わせを指す。用語「（メタ）アクリレート樹脂」は、アクリレートまたはメタクリレート樹脂およびエチレン系不飽和単量体化合物の組み合わせを指す。上記で定義された通りのＵＰ樹脂およびアクリレート樹脂は普及しており、市販されている。硬化は、概して、本発明による促進剤溶液および開始剤（ペルオキシド）を樹脂に添加することによって、またはペルオキシドを予め促進された樹脂に添加することによってのいずれかで開始される。
本発明のプロセスによって硬化する適切なＵＰ樹脂は、いわゆるオルソ樹脂、イソ樹脂、ｉｓｏ−ｎｐｇ樹脂およびジシクロペンタジエン（ＤＣＰＤ）樹脂である。そのような樹脂の例は、マレイン酸、フマル酸、アリル、ビニルおよびエポキシ系樹脂、ビスフェノールＡ樹脂、テレフタル酸樹脂、ならびにハイブリッド樹脂である。
ビニルエステル樹脂は、例えばメタクリレート、ジアクリレート、ジメタクリレートおよびそれらのオリゴマーに基づくアクリレート樹脂を含む。
アクリレート樹脂は、アクリレート、メタクリレート、ジアクリレートおよびジメタクリレート、ならびにそれらのオリゴマーを含む。
【００２３】
エチレン系不飽和単量体化合物の例は、スチレンおよびスチレン誘導体、例えばα−メチルスチレン、ビニルトルエン、インデン、ジビニルベンゼン、ビニルピロリドン、ビニルシロキサン、ビニルカプロラクタム、スチルベンだけでなく、ジアリルフタレート、ジベンジリデンアセトン、アリルベンゼン、メチルメタクリレート、メチルアクリレート、（メタ）アクリル酸、ジアクリレート、ジメタクリレート、アクリルアミド；ビニルアセテート、トリアリルシアヌレート、トリアリルイソシアヌレート、光学的用途に使用されるアリル化合物（例えば（ジ）エチレングリコールジアリルカーボネート）、クロロスチレン、ｔｅｒｔ−ブチルスチレン、ｔｅｒｔ−ブチルアクリレート、ブタンジオールジメタクリレートおよびそれらの混合物も含む。（メタ）アクリレート反応性希釈剤の適切な例は、ＰＥＧ２００ジ（メタ）アクリレート、１，４−ブタンジオールジ（メタ）アクリレート、１，３−ブタンジオールジ（メタ）アクリレート、２，３−ブタンジオールジ（メタ）アクリレート、１，６−ヘキサンジオールジ（メタ）アクリレートおよびその異性体、ジエチレングリコールジ（メタ）アクリレート、トリエチレングリコールジ（メタ）アクリレート、グリセロールジ（メタ）アクリレート、トリメチロールプロパンジ（メタ）アクリレート、ネオペンチルグリコールジ（メタ）アクリレート、ジプロピレングリコールジ（メタ）アクリレート、トリプロピレングリコールジ（メタ）アクリレート、ＰＰＧ２５０ジ（メタ）アクリレート、トリシクロデカンジメチロールジ（メタ）アクリレート、１，１０−デカンジオールジ（メタ）アクリレート、テトラエチレングリコールジ（メタ）アクリレート、トリメチロールプロパントリ（メタ）アクリレート、グリシジル（メタ）アクリレート、（ビス）マレイミド、（ビス）シトラコンイミド、（ビス）イタコンイミド、ならびにそれらの混合物である。
予め促進された樹脂中におけるエチレン系不飽和単量体の量は、樹脂の重量に基づき、好ましくは少なくとも０．１ｗｔ％、より好ましくは少なくとも１ｗｔ％、最も好ましくは少なくとも５ｗｔ％である。エチレン系不飽和単量体の量は、好ましくは５０ｗｔ％以下、より好ましくは４０ｗｔ％以下、最も好ましくは３５ｗｔ％以下である。
【００２４】
促進剤溶液が、樹脂を硬化させるため、または予め促進された樹脂を調製するために使用されるならば、促進剤溶液は概して、樹脂の重量に基づき、少なくとも０．０１ｗｔ％、好ましくは少なくとも０．１ｗｔ％、好ましくは５ｗｔ％以下、より好ましくは３ｗｔ％以下の促進剤溶液の量で用いられる。
【００２５】
樹脂を硬化させるのに適切であり、かつ二成分組成物の第二の成分中に存在するのに適切であるペルオキシドは、無機ペルオキシドおよび有機ペルオキシド、例えば従来使用されるケトンペルオキシド、ペルオキシエステル、ジアリールペルオキシド、ジアルキルペルオキシドおよびペルオキシジカーボネートだけでなく、ペルオキシカーボネート、ペルオキシケタール、ヒドロペルオキシド、ジアシルペルオキシドおよび過酸化水素も含む。好ましいペルオキシドは、有機ヒドロペルオキシド、ケトンペルオキシド、ペルオキシエステルおよびペルオキシカーボネートである。さらに一層好ましいのは、ヒドロペルオキシドおよびケトンペルオキシドである。好ましいヒドロペルオキシドは、クミルヒドロペルオキシド、１，１，３，３−テトラメチルブチルヒドロペルオキシド、ｔｅｒｔ−ブチルヒドロペルオキシド、イソプロピルクミルヒドロペルオキシド、ｔｅｒｔ−アミルヒドロペルオキシド、２，５−ジメチルヘキシル−２，５−ジヒドロペルオキシド、ピナンヒドロペルオキシドおよびピネンヒドロペルオキシドを含む。好ましいケトンペルオキシドは、メチルエチルケトンペルオキシド、メチルイソプロピルケトンペルオキシド、メチルイソブチルケトンペルオキシド、シクロヘキサノンペルオキシドおよびアセチルアセトンペルオキシドを含む。
当然ながら、２つまたはそれ以上のペルオキシドの混合物；例えば、ヒドロペルオキシドまたはケトンペルオキシドとペルオキシエステルとの組み合わせを使用してもよい。
特に好ましいペルオキシドは、メチルエチルケトンペルオキシドである。当業者であれば、これらのペルオキシドを、従来の添加剤、例えば充填剤、ピメント（piments）および鈍感剤と組み合わせてよいことを理解するであろう。鈍感剤の例は、親水性エステルおよび炭化水素溶媒である。樹脂を硬化させるために使用されるペルオキシドの量は、好ましくは少なくとも０．１ｐｈｒ（ｐｅｒ  ｈｕｎｄｒｅｄ  ｒｅｓｉｎ；樹脂１００重量部に対する配合量）、より好ましくは少なくとも０．５ｐｈｒ、最も好ましくは少なくとも１ｐｈｒである。ペルオキシドの量は、好ましくは８ｐｈｒ以下、より好ましくは５ｐｈｒ以下、最も好ましくは２ｐｈｒ以下である。
【００２６】
ペルオキシドを予め促進された樹脂と混合する場合、ペルオキシドを樹脂と促進剤溶液との予混合物に添加するか、または樹脂と予混合し、その後これに促進剤溶液を添加する。得られた混合物を混合し、分散させる。硬化プロセスは、開始剤系、促進剤系、硬化速度を適合させる化合物、および硬化される樹脂組成物に応じて、−１５℃から最大２５０℃までの任意の温度で行われ得る。好ましくは、該プロセスは、用途、例えばハンドレイアップ、スプレイアップ、フィラメントワインディング、樹脂トランスファー成形、コーティング（例えば、ゲルコートおよび標準的なコーティング）、ボタン製作、遠心鋳造、波板または平面パネル、床裏装系（relining systems）、鋳込み化合物によるキッチンシンク等において一般的に使用される周囲温度で行われる。しかしながら、該プロセスは、ＳＭＣ、ＢＭＣ、引き抜き成形技術等において使用されることもあり、それには、最大１８０℃、より好ましくは最大１５０℃、最も好ましくは最大１００℃の温度が使用される。
【００２７】
本発明による硬化プロセスにおいて、他の任意選択の添加剤、例えば充填剤、ガラス繊維、顔料、阻害剤およびプロモーターが用いられ得る。
【００２８】
硬化樹脂は、海洋用途、化学的固着、屋根葺き、建築、床裏装、パイプおよびタンク、フローリング、風車の羽根等を含む種々の用途における使用が見出されている。
【実施例】
【００２９】
実施例１
２つのＣｕ（Ｉ）含有促進剤溶液を調製し、相違点は少量のＣｏであった。Ｃｏは、コバルト（ＩＩ）２−エチルヘキサノエートを１０ｗｔ％Ｃｏ（金属として）の量で含む０．０４５ｗｔ％（促進剤溶液の重量に基づく）の市販の促進剤ＮＬ−５３（旧ＡｋｚｏＮｏｂｅｌ）を添加することによって添加した。
溶液の原料を表１に挙げる。
【００３０】
これらの促進剤溶液−０．５ｐｈｒ（樹脂１００重量部に対する配合量）−を１．５ｐｈｒメチルエチルケトンペルオキシド（Ｂｕｔａｎｏｘ（登録商標）Ｍ５０、旧ＡｋｚｏＮｏｂｅｌ）とともに使用して、オルソフタル酸ベースの不飽和ポリエステル樹脂（Ｐａｌａｔａｌ（登録商標）Ｐ６、旧ＤＳＭ  Ｒｅｓｉｎ）を、２０℃で硬化させた。
米国プラスチック産業協会の方法（ＳＰＩ法Ｆ／７７．１；Ａｋｚｏ  Ｎｏｂｅｌ  Ｐｏｌｙｍｅｒ  Ｃｈｅｍｉｃａｌｓから入手可能）によって硬化性能を分析した。この方法は、ピーク発熱、行過時間およびゲルタイムを測定することを伴う。この方法に従って、１００部の樹脂、１．５部のペルオキシドおよび０．５部の促進剤溶液を含む２５ｇの混合物を試験管に注ぎ入れ、管の中心にある筐体を経由して熱電対を入れた。次いで、２０℃に維持した気候制御された部屋にガラス管を入れ、時間−温度曲線を測定した。曲線から、下記のパラメータを算出した。
ゲルタイム（Ｇｔ）＝実験の開始から浴温が５．６℃超となるまでの間に経過した時間（単位：分）
行過時間（ＴＴＰ）＝実験の開始からピーク温度に到達する瞬間までの間に経過した時間
ピーク発熱（ＰＥ）＝到達される最高温度
【００３１】
結果を表１に表示し、これは促進剤ＮＬ−５３（０．０４５ｐｈｒ）のみを使用した参照実験も含んでいる。
【表１】
0005764253.tif 000002
【００３２】
実施例２
１００ｐｈｒ Ｐａｌａｔａｌ（登録商標）Ｐ６を、０．０３ｗｔ％ Ｔｉ（ＩＶ）イソプロポキシドを追加で含有する実験２の１ｐｈｒの促進剤溶液で予め促進させた。
予め促進された樹脂のゲルタイムを、上記で説明した通り、ＳＰＩ測定により、１０ｇの樹脂および２ｐｈｒ メチルイソプロピルケトンペルオキシド（Ｂｕｔａｎｏｘ（登録商標）Ｐ５０、旧ＡｋｚｏＮｏｂｅｌ）を使用して、８週間モニターした。以下の表２に示す通り、ゲル・タイム・ドリフトは全くまたはごくわずかしか観察されなかった。
【表２】
0005764253.tif 000003